(57)【要約】  本発明は、ｉ）電解液溶媒、ｉｉ）イオン化可能なリチウム塩、ｉｉｉ）重合開始剤；及びｉｖ）金属イオンと結合可能な作用基を有するモノマーを含むゲルポリマー電解質用組成物及びこれを含むリチウム二次電池を提供する。本発明に係るゲルポリマー電解質用組成物をリチウム二次電池に適用する場合、正極から溶出された金属イオンが負極に移動することを防ぐか、負極から金属が析出されることを軽減させることにより、電池の寿命を向上させることができるだけでなく、一般電圧のみならず高電圧で充電しても電池の容量特性に優れる。
2015528987.tif 000002
【特許請求の範囲】
【請求項１】
ｉ）電解液溶媒、
ｉｉ）イオン化可能なリチウム塩、
ｉｉｉ）重合開始剤；及び
ｉｖ）金属イオンと結合可能な作用基を有するモノマー
を含むゲルポリマー電解質用組成物。
【請求項２】
前記作用基を有するモノマーは、アクリロニトリル又はアクリレート系モノマーである請求項１に記載のゲルポリマー電解質用組成物。
【請求項３】
前記作用基は、Ｃ１からＣ５であるアルキル又はハロゲンで置換又は非置換された
【化１】
2015528987.tif 000013
からなる群より選ばれるいずれか、又はこれらのうち２種以上の混合物である請求項１または請求項２に記載のゲルポリマー電解質用組成物。
【請求項４】
前記作用基を有するモノマーは、下記化合物からなる群より選ばれるいずれか、又はこれらのうち２種以上の混合物である請求項１から請求項３の何れか一項に記載のゲルポリマー電解質用組成物：
（１）２−シアノエチルアクリレート；
（２）２−シアノエトキシエチルアクリレート；
（３）アクリロニトリル；
（４）エチル（Ｅ）−３−（ピリジン−２−イル）−アクリレート；
（５）エチル（Ｅ）−３−（４−ピリジニル）−２−プロペノン塩；
（６）２−プロペン酸、３，３'−［２，２'−バイピリジン］−４，４'−ジイルビス−、ジメチルエステル；
（７）２−プロペン酸、２−［２，２'−バイピリジン］−６−イルエチルエステル；
（８）２−プロペン酸、２−［２，２'−バイピリジン］−５−イルエチルエステル；
（９）２−プロペン酸、２−［２，２'−バイピリジン］−４−イルエチルエステル；
（１０）２−プロペン酸、１，１'−［［２，２'−バイピリジン］−４，４'−ジイルビス（メチレン）］エステル；
（１１）２−プロペン酸、１，１０−フェナントロリン−２，９−ジイルビス（メチレン）エステル；
（１２）２−プロペン酸、３−（１，１０−フェナントロリン−２−イル）−、フェニルメチルエステル；及び
（１３）２−プロペン酸、２−［［（１−オキソ−２−プロペニル）オキシ］メチル］−２−［（１，１０−フェナントロリン−５−イルメトキシ）メチル］−１，３−プロパンジイルエステル。
【請求項５】
前記組成物は２から６個のアクリレート基を有するモノマーを更に含み、前記モノマーは分枝型モノマーである請求項１から請求項４の何れか一項に記載のゲルポリマー電解質用組成物。
【請求項６】
前記分枝型モノマーは、ジトリメチロールプロパンテトラアクリレート、ジペンタエリスリトルペンタアクリレート及びジペンタエリスリトルヘキサアクリレートからなる群より選ばれるいずれか、又はこれらのうち２種以上の混合物である請求項５に記載のゲルポリマー電解質用組成物。
【請求項７】
前記作用基を有するモノマーは、組成物の総重量に対し０．１重量％から１０重量％の量で含まれることを特徴とする請求項１から請求項６の何れか一項に記載のゲルポリマー電解質用組成物。
【請求項８】
前記分枝型モノマーは、組成物の総重量に対し０．１重量％から１０重量％の量で含まれる請求項５または請求項６に記載のゲルポリマー電解質用組成物。
【請求項９】
前記作用基を有するモノマーと前記分枝型モノマーとの含量比は、１：０．１から１０重量比である請求項５または請求項６に記載のゲルポリマー電解質用組成物。
【請求項１０】
前記リチウム塩は、ＬｉＰＦ６、ＬｉＢＦ４、ＬｉＳｂＦ６、ＬｉＡｓＦ６、ＬｉＣｌＯ４、ＬｉＮ（Ｃ２Ｆ５ＳＯ２）２、ＬｉＮ（ＣＦ３ＳＯ２）２、ＣＦ３ＳＯ３Ｌｉ、ＬｉＣ（ＣＦ３ＳＯ２）３及びＬｉＣ４ＢＯ８からなる群より選ばれるいずれか、又はこれらのうち２種以上の混合物である請求項１から請求項９の何れか一項に記載のゲルポリマー電解質用組成物。
【請求項１１】
前記電解液溶媒は、線形カーボネート、環形カーボネート又はこれらの組合せである請求項１から請求項１０の何れか一項に記載のゲルポリマー電解質用組成物。
【請求項１２】
前記線形カーボネートは、ジメチルカーボネート、ジエチルカーボネート、ジプロピルカーボネート、エチルメチルカーボネート、メチルプロピルカーボネート及びエチルプロピルカーボネートからなる群より選ばれるいずれか、又はこれらのうち２種以上の混合物を含み、前記環形カーボネートは、エチレンカーボネート、プロピレンカーボネート、１，２−ブチレンカーボネート、２，３−ブチレンカーボネート、１，２−ペンチレンカーボネート、２，３−ペンチレンカーボネート、ビニレンカーボネート、及びこれらのハロゲン化物からなる群より選ばれるいずれか、又はこれらのうち２種以上の混合物を含む請求項１１に記載のゲルポリマー電解質用組成物。
【請求項１３】
正極；負極；セパレーター；及びゲルポリマー電解質を含むリチウム二次電池において、
前記ゲルポリマー電解質は、請求項１から請求項１２の何れか一項に記載のゲルポリマー電解質用組成物を重合させてなるリチウム二次電池。
【請求項１４】
前記リチウム二次電池の充電電圧は、３．０Ｖから５．０Ｖである請求項１３に記載のリチウム二次電池。
【請求項１５】
前記リチウム二次電池の充電電圧は、４．３Ｖから５．０Ｖである請求項１４に記載のリチウム二次電池。
【請求項１６】
前記正極に用いられる正極活物質は、下記化学式（２）から化学式（４）の酸化物からなる群より選ばれるいずれか、又はこれらのうち２種以上の混合物である請求項１５に記載のリチウム二次電池：
【化２】
2015528987.tif 000014
（０＜ｘ≦０．３、０．３≦ｃ≦０．７、０＜ａ＋ｂ＜０．５、ｘ＋ａ＋ｂ＋ｃ＝１）        （２）；
【化３】
2015528987.tif 000015
（Ｍ＝Ｎｉ、Ｃｏ、Ｆｅ、Ｐ、Ｓ、Ｚｒ、Ｔｉ及びＡｌからなる群より選ばれる一つ以上の元素、０＜ｘ≦２）        （３）；
【化４】
2015528987.tif 000016
（Ｍ＝Ａｌ、Ｍｇ、Ｎｉ、Ｃｏ、Ｍｎ、Ｔｉ、Ｇａ、Ｃｕ、Ｖ、Ｎｂ、Ｚｒ、Ｃｅ、Ｉｎ、Ｚｎ及びＹからなる群より選ばれる一つ以上の元素で、ＸはＯ、Ｆ及びＮからなる群より選ばれる一つ以上の元素で、ＡはＰ、Ｓ又はこれらの混合元素であり、０≦ａ≦０．２、０．５≦ｘ≦１である）        （４）。
【請求項１７】
前記正極に用いられる正極活物質は、ＬｉＣｏＯ２、ＬｉＮｉＯ２、ＬｉＭｎＯ２、ＬｉＭｎ２Ｏ４、ＬｉＮｉ１−ｙＣｏｙＯ２（Ｏ≦ｙ＜１）、ＬｉＣｏ１−ｙＭｎｙＯ２（０≦ｙ＜１）、ＬｉＮｉ１−ｙＭｎｙＯ２（０≦ｙ＜１）及びＬｉ［ＮｉａＣｏｂＭｎｃ］Ｏ２（０＜ａ、ｂ、ｃ≦１、ａ＋ｂ＋ｃ＝１）からなる群より選ばれるいずれか、又はこれらのうち２種以上の混合物である請求項１４に記載のリチウム二次電池。
【発明の詳細な説明】
【技術分野】
【０００１】
本発明は、ゲルポリマー電解質用組成物及びこれを含むリチウム二次電池に関し、より具体的には、正極から溶出された金属イオンと結合可能な作用基を有するモノマーを含むゲルポリマー電解質用組成物、及びこれを含むリチウム二次電池に関する。
【背景技術】
【０００２】
携帯電話、ノートパソコン、カムコーダなどの携帯用機器だけでなく、電気自動車に至るまで充放電が可能な二次電池の適用分野が日々に拡大されており、これに伴い、二次電池の開発が活発に行われている。さらに、二次電池の開発時に容量密度及び比エネルギーを向上させるための電池設計に対する研究開発も進められている。
【０００３】
一般に、電池の安全性は、液体電解質＜ゲルポリマー電解質＜固体高分子電解質の順に向上されるが、これに反して電池性能は減少するものと知られている。従来、電気化学反応を利用した電池、電気二重層キャパシターなどの電気化学素子用電解質には、液体状態の電解質、特に非水系有機溶媒に塩を溶解したイオン伝導性有機液体電解質が主に用いられてきた。しかし、このように液体状態の電解質を用いると、電極物質が劣化して有機溶媒が揮発される可能性が大きいだけでなく、周辺温度及び電池自体の温度上昇による燃焼など、安全性に問題がある。
【０００４】
固体高分子電解質は、劣等な電池性能によって未だに商業化されていないものと知られている。
【０００５】
一方、ゲルポリマー電解質は、電気化学的安全性に優れるので電池の厚さを一定に維持することができるだけでなく、ゲル状固有の接着力によって電極と電解質との間の接触に優れるので薄膜型電池を製造することができるメリットがある。ここに、多様なゲルポリマー電解質の開発が拡大されている。
【０００６】
このようなゲルポリマー電解質では、リチウムイオンの大きさが小さいため直接的な移動が相対的に容易なだけでなく、図１のように電解液内でホッピング（ｈｏｐｐｉｎｇ）現象により移動しやすい。
【０００７】
前記ゲルポリマー電解質を含むリチウム二次電池は、一般にＬｉＣｏＯ２のようなリチウム遷移金属酸化物を正極活物質として用いているが、高電圧に用いる場合、金属イオンが溶出される問題がある。金属イオンが溶出されると、負極で金属状態に還元されて負極の反応サイトを遮断（ｂｌｏｃｋ）することになり、負極の表面に新しい金属が析出されると、電解液が金属の表面に新しいＳＥＩ層を生成することになるので、電解液を持続的に消耗させることになる。さらに、負極のＳＥＩ層が厚くなり続けて抵抗が増加することになるので、寿命特性が低下される問題がある。
【発明の概要】
【発明が解決しようとする課題】
【０００８】
本発明の解決しようとする課題は、正極から溶出された金属イオンが負極に移動することを防ぐか移動速度を低下させ、負極から金属が析出されることを軽減させることにより、電池の寿命を向上させることができるだけでなく、一般電圧及び高電圧領域の両方で電池の容量特性を向上させることができるゲルポリマー電解質用組成物及びこれを含むリチウム二次電池を提供することにある。
【課題を解決するための手段】
【０００９】
前記のような目的を達成するため、本発明は、本発明の一実施形態に基づき、ｉ）電解液溶媒、ｉｉ）イオン化可能なリチウム塩、ｉｉｉ）重合開始剤；及びｉｖ）金属イオンと結合可能な作用基を有するモノマーを含むゲルポリマー電解質用組成物を提供する。
【００１０】
さらに、本発明は、本発明の一実施形態に基づき、正極；負極；セパレーター；及びゲルポリマー電解質を含むリチウム二次電池において、前記ゲルポリマー電解質は前記ゲルポリマー電解質用組成物を重合させてなるリチウム二次電池を提供する。
【発明の効果】
【００１１】
本発明に係るゲルポリマー電解質用組成物は、金属イオンと結合可能な作用基を有するモノマーを含むことにより、リチウム二次電池に適用する場合、正極から溶出された金属イオンが負極に移動することを防ぐか移動速度を低下させ、負極から金属が析出されることを軽減させることにより、電池の寿命を向上させることができるだけでなく、一般電圧及び高電圧領域の両方で電池の容量特性を向上させることができる。
【図面の簡単な説明】
【００１２】
【図１】ゲルポリマー電解質用組成物を用いた場合のリチウムイオンの移動原理を示す図である。
【図２】一般電解液と、本発明の一実施形態に係るゲルポリマー電解質用組成物との使用に伴う、負極から析出された金属の程度を比較した図である。
【図３】実施例１から４、及び比較例１から３で製造されたリチウム二次電池の容量特性を示すグラフである。
【図４】実施例５と６、及び比較例４と５で製造されたリチウム二次電池の容量特性を示すグラフである。
【図５】実施例７から１０、及び比較例６から８で製造されたリチウム二次電池の４．３Ｖ高電圧での容量特性を示すグラフである。
【発明を実施するための形態】
【００１３】
以下、本発明に対する理解を助けるため、本発明の具体例としての実施形態をさらに詳しく説明する。
【００１４】
本明細書及び特許請求の範囲に用いられた用語や単語は通常的かつ辞書的な意味に限定して解釈されてはならず、発明者は自分の発明を最善の方法で説明するために用語の概念を適宜定義することができるとの原則に立脚し、本発明の技術的思想に符合する意味と概念に解釈されなければならない。
【００１５】
本発明の一実施形態に係るゲルポリマー電解質用組成物は、電解液溶媒、イオン化可能なリチウム塩、重合開始剤及び金属イオンと結合可能な作用基を有するモノマーを含むことができる。
【００１６】
前記作用基を有するモノマーはアクリロニトリル又はアクリレート系モノマーであり、好ましくは作用基がＣ１からＣ５であるアルキル又はハロゲンで置換又は非置換された
【化１】
2015528987.tif 000003
からなる群より選ばれるいずれか、又はこれらのうち２種以上の混合物を含むことができる。
【００１７】
本発明の一実施形態に係る作用基を有するモノマーの代表的な例は、下記化合物からなる群より選ばれるいずれか、又はこれらのうち２種以上の混合物であり得る：
【００１８】
（１）２−シアノエチルアクリレート；
【化２】
2015528987.tif 000004
【００１９】
（２）２−シアノエトキシエチルアクリレート；
【化３】
2015528987.tif 000005
【００２０】
（３）アクリロニトリル；
【化４】
2015528987.tif 000006
【００２１】
（４）エチル（Ｅ）−３−（ピリジン−２−イル）−アクリレート；
【化５】
2015528987.tif 000007
【００２２】
（５）エチル（Ｅ）−３−（４−ピリジニル）−２−プロペノン塩；
【化６】
2015528987.tif 000008
【００２３】
（６）２−プロペン酸、３，３'−［２，２'−バイピリジン］−４，４'−ジイルビス−、ジメチルエステル；
【化７】
2015528987.tif 000009
【００２４】
（７）２−プロペン酸、２−［２，２'−バイピリジン］−６−イルエチルエステル；
【００２５】
（８）２−プロペン酸、２−［２，２'−バイピリジン］−５−イルエチルエステル；
【００２６】
（９）２−プロペン酸、２−［２，２'−バイピリジン］−４−イルエチルエステル；
【００２７】
（１０）２−プロペン酸、１，１'−［［２，２'−バイピリジン］−４，４'−ジイルビス（メチレン）］エステル；
【００２８】
（１１）２−プロペン酸、１，１０−フェナントロリン−２，９−ジイルビス（メチレン）エステル；
【００２９】
（１２）２−プロペン酸、３−（１，１０−フェナントロリン−２−イル）−、フェニルメチルエステル；及び
【００３０】
（１３）２−プロペン酸、２−［［（１−オキソ−２−プロペニル）オキシ］メチル］−２−［（１，１０−フェナントロリン−５−イルメトキシ）メチル］−１，３−プロパンジイルエステル。
【００３１】
この中でも、２−シアノエチルアクリレート、２−シアノエトキシエチルアクリレート、アクリロニトリル及びエチル（Ｅ）−３−（ピリジン−２−イル）−アクリレートからなる群より選ばれるいずれか、又はこれらのうち２種以上の混合物が特に好ましく用いられ得る。
【００３２】
本発明の一実施形態によれば、前記作用基を有するモノマーは、作用基がモノマーに含まれていることにより、作用基がゲルポリマー電解質内のゲル構造上に安定的に固定されて存在することができる。
【００３３】
例えば、シアノ基とアクリレートをそれぞれゲルポリマー電解質用組成物（ゲル電解液）内に添加して重合し錯物を形成する場合、錯物自体がゲルポリマー電解質用組成物内を移動して負極で還元が発生することができ、金属が析出され得る。しかし、本発明の一実施形態のように、作用基を有するモノマーとして２−シアノエチルアクリレートを用いる場合、シアノ基が前記作用基を有するモノマーに含まれていることにより、これ自体がゲル構造内を移動できなくなり得る。
【００３４】
つまり、本発明の一実施形態によれば、図２で分かるところのように、ゲルポリマー電解質用組成物に前記作用基を有するモノマーを用いる場合、正極から溶出された金属イオンが負極から析出される一般電解液を用いた場合とは異なり、正極から溶出された金属イオンと結合して負極から金属が析出されることを軽減させることができる。これにより、リチウム二次電池の充放電効率を向上させることができ、良好なサイクル特性を生じさせることができる。それだけでなく、前記作用基を有するモノマーを含むゲルポリマー電解質用組成物をリチウム二次電池に適用する場合、一般電圧及び高電圧領域の両方で容量特性を向上させることができる。
【００３５】
本明細書で用いられる用語『一般電圧』は、リチウム二次電池の充電電圧が３．０Ｖ以上４．３Ｖ未満の範囲の領域である場合を意味し、用語『高電圧』は充電電圧が４．３Ｖから５．０Ｖ範囲の領域である場合を意味する。
【００３６】
前記作用基を有するモノマーは、ゲルポリマー電解質用組成物の総重量に対し０．１重量％から１０重量％、好ましくは０．５重量％から５重量％であってよい。０．１重量％未満であれば、ゲル化し難いのでゲルポリマー電解質の特性が発現され難いことがあり得、１０重量％を超過すれば、モノマーの過量含有によって抵抗が増加するので電池性能が低下されることがあり得る。
【００３７】
さらに、本発明の一実施形態によれば、前記ゲルポリマー電解質用組成物は２から６個のアクリレート基を有するモノマーを更に含むことができ、このモノマーは分枝型モノマーであってよい。
【００３８】
前記分枝型モノマーは、例えば、ジトリメチロールプロパンテトラアクリレート、ジペンタエリスリトルペンタアクリレート及びジペンタエリスリトルヘキサアクリレートからなる群より選ばれるいずれか、又はこれらのうち２種以上の混合物であってよい。
【００３９】
前記分枝型モノマーは、ゲルポリマー電解質用組成物の総重量に対し０．１重量％から１０重量％、好ましくは０．５重量％から５重量％の量で含まれ得る。
【００４０】
本発明の一実施形態によれば、前記電解質用組成物が分枝型モノマーを更に含む場合、作用基を有するモノマーと分枝型モノマーとを混合し、３０℃から１００℃の温度範囲で２分から１２時間の間反応して重合性モノマーを製造することができる。このとき、作用基を有するモノマーと分枝型モノマーとの含量比は、例えば、１：０．１から１０重量比であってよいが、これに限定されるものではない。
【００４１】
本発明の一実施形態に係る電解質用組成物に含まれる前記イオン化可能なリチウム塩は、例えば、ＬｉＰＦ６、ＬｉＢＦ４、ＬｉＳｂＦ６、ＬｉＡｓＦ６、ＬｉＣｌＯ４、ＬｉＮ（Ｃ２Ｆ５ＳＯ２）２、ＬｉＮ（ＣＦ３ＳＯ２）２、ＣＦ３ＳＯ３Ｌｉ、ＬｉＣ（ＣＦ３ＳＯ２）３及びＬｉＣ４ＢＯ８からなる群より選ばれるいずれか、又はこれらのうち２種以上の混合物であってよく、これに限定されるものではない。
【００４２】
さらに、本発明の一実施形態に基づいて用いられる電解液溶媒には、リチウム二次電池用電解液に通常用いられるもの等を制限なく用いることができ、例えば、エーテル、エステル、アミド、線形カーボネート又は環形カーボネートなどをそれぞれ単独で又は２種以上混合して用いることができる。
【００４３】
そのうち代表的に環形カーボネート、線形カーボネート又はこれらの混合物であるカーボネート化合物を含むことができる。前記環形カーボネート化合物の具体的な例には、エチレンカーボネート（ＥＣ）、プロピレンカーボネート（ＰＣ）、１，２−ブチレンカーボネート、２，３−ブチレンカーボネート、１，２−ペンチレンカーボネート、２，３−ペンチレンカーボネート、ビニレンカーボネート、及びこれらのハロゲン化物からなる群より選ばれるいずれか、又はこれらのうち２種以上の混合物がある。さらに、前記線形カーボネート化合物の具体的な例には、ジメチルカーボネート（ＤＭＣ）、ジエチルカーボネート（ＤＥＣ）、ジプロピルカーボネート（ＤＰＣ）、エチルメチルカーボネート（ＥＭＣ）、メチルプロピルカーボネート（ＭＰＣ）及びエチルプロピルカーボネート（ＥＰＣ）からなる群より選ばれるいずれか、又はこれらのうち２種以上の混合物などが代表的に用いられ得るが、これに限定されるものではない。
【００４４】
特に、前記カーボネート系電解液溶媒のうち環形カーボネートであるプロピレンカーボネート及びエチレンカーボネートは、高粘度の有機溶媒であって誘電率が高いため、電解液内のリチウム塩をうまく解離させるので好ましく用いられ、このような環形カーボネートにエチルメチルカーボネート、ジエチルカーボネート又はジメチルカーボネートのような低粘度、低誘電率線形カーボネートを適当な割合で混合して用いれば、高い電気伝導率を有する電解液を製造することができるのでさらに好ましく用いられ得る。
【００４５】
さらに、前記電解液溶媒のうちエステルには、メチルアセテート、エチルアセテート、プロピルアセテート、メチルプロピオネート、エチルプロピオネート、γ−ブチロラクトン、γ−バレロラクトン、γ−カプロラクトン、σ−バレロラクトン及びε−カプロラクトンからなる群より選ばれるいずれか、又はこれらのうち２種以上の混合物を用いることができるが、これに限定されるものではない。
【００４６】
本発明の一実施形態において、重合開始剤は当業界に公知の通常の重合開始剤が用いられ得る。
【００４７】
前記重合開始剤の非制限的な例には、ベンゾイルペルオキシド（ｂｅｎｚｏｙｌ  ｐｅｒｏｘｉｄｅ）、アセチルペルオキシド（ａｃｅｔｙｌ  ｐｅｒｏｘｉｄｅ）、ジラウリルペルオキシド（ｄｉｌａｕｒｙｌ  ｐｅｒｏｘｉｄｅ）、ジ−ｔｅｒｔ−ブチルペルオキシド（ｄｉ−ｔｅｒｔ−ｂｕｔｙｌ  ｐｅｒｏｘｉｄｅ）、ｔ−ブチルペルオキシ−２−エチル−ヘキサノエート（ｔ−ｂｕｔｙｌ  ｐｅｒｏｘｙ−２−ｅｔｈｙｌ−ｈｅｘａｎｏａｔｅ）、クメンヒドロペルオキシド（ｃｕｍｙｌ  ｈｙｄｒｏｐｅｒｏｘｉｄｅ）及びヒドロゲンペルオキシド（ｈｙｄｒｏｇｅｎ  ｐｅｒｏｘｉｄｅ）などの有機過酸化物類やヒドロ過酸化物類と、２，２'−アゾビス（２−シアノブタン）、２，２'−アゾビス（メチルブチロニトリル）、ＡＩＢＮ（２，２'−Ａｚｏｂｉｓ（ｉｓｏ−ｂｕｔｙｒｏｎｉｔｒｉｌｅ））及びＡＭＶＮ（２，２'−Ａｚｏｂｉｓｄｉｍｅｔｈｙｌ−Ｖａｌｅｒｏｎｉｔｒｉｌｅ）などのアゾ化合物類などがあるが、これに限定しない。
【００４８】
前記重合開始剤は、電池内で熱、非制限的な例として３０℃から１００℃の熱により分解されるか常温（５℃から３０℃）で分解されてラジカルを形成し、自由ラジカル重合により重合性モノマーと反応してゲルポリマー電解質を形成することができる。
【００４９】
さらに、前記重合開始剤は、ゲルポリマー電解質用組成物の総重量に対し０．０１重量％から２重量％の量で用いられ得る。重合開始剤が２重量％を超過すれば、ゲルポリマー電解質用組成物を電池内に注ぎ込む途中、ゲル化があまり早く起こるか未反応開始剤が残り、後で電池性能に悪影響を及ぼすデメリットがあり、逆に重合開始剤が０．０１重量％未満であれば、ゲル化が十分行われない問題がある。
【００５０】
本発明の一実施形態に係るゲルポリマー電解質用組成物は、前記記載の成分等以外に、当業界に公知のその他の添加剤などを選択的に含有することができる。
【００５１】
本発明の一実施形態によれば、正極；負極；セパレーター；及びゲルポリマー電解質を含むリチウム二次電池において、前記ゲルポリマー電解質は、前記ゲルポリマー電解質用組成物を重合させてなることを特徴とするリチウム二次電池を提供する。本発明の一実施形態に係るゲルポリマー電解質は、当業界に公知の通常の方法に従いゲルポリマー電解質用組成物を重合させて形成されたものである。例えば、ゲルポリマー電解質は、二次電池の内部で前記ゲルポリマー電解質用組成物をｉｎ−ｓｉｔｕ重合して形成され得る。
【００５２】
より好ましい一実施形態を挙げると、（ａ）正極、負極、及び前記正極と負極との間に介在されたセパレーターからなる電極組立体を電池ケースに挿入するステップ、及び（ｂ）前記電池ケースに本発明に係るゲルポリマー電解質用組成物を注入したあと重合させてゲルポリマー電解質を形成するステップを含むことができる。
【００５３】
リチウム二次電池内のｉｎ−ｓｉｔｕ重合反応は、熱重合を介し進められてもよい。このとき、重合時間は大凡２分から１２時間ほどかかり、熱重合温度は３０から１００℃になり得る。
【００５４】
このような重合反応によるゲル化を経て、ゲルポリマー電解質が形成される。具体的には、重合性モノマーが重合反応によって互いに架橋されたゲルポリマーが形成され、電解質塩が電解液溶媒に解離された液体電解液が、前記形成されたゲルポリマー内に均一に含浸され得る。
【００５５】
本発明の一実施形態に係る前記リチウム二次電池は、充電電圧が３．０Ｖから５．０Ｖの範囲で、一般電圧及び高電圧領域の両方でリチウム二次電池の容量特性に優れる。
【００５６】
本発明の一実施形態によれば、前記リチウム二次電池の電極は、当分野に公知の通常の方法で製造することができる。例えば、電極活物質に溶媒、必要に応じてバインダー、導電剤、分散剤を混合及び撹拌してスラリーを製造したあと、これを金属材料の集電体に塗布（コーティング）し圧縮したあと、乾燥して電極を製造することができる。
【００５７】
本発明の一実施形態によれば、前記正極において、正極活物質は一般電圧又は高電圧に適用することができ、リチウムを可逆的に挿入／脱離可能な化合物であれば制限なく用いられ得る。
【００５８】
本発明の一実施形態に係るリチウム二次電池において、一般電圧に適用可能な正極活物質は、例えばＬｉＣｏＯ２、ＬｉＮｉＯ２、ＬｉＭｎＯ２、ＬｉＭｎ２Ｏ４、ＬｉＮｉ１−ｙＣｏｙＯ２（０≦ｙ＜１）、ＬｉＣｏ１−ｙＭｎｙＯ２（０≦ｙ＜１）、ＬｉＮｉ１−ｙＭｎｙＯ２（０≦ｙ＜１）及びＬｉ［ＮｉａＣｏｂＭｎｃ］Ｏ２（０＜ａ、ｂ、ｃ≦１、ａ＋ｂ＋ｃ＝１）からなる群より選ばれるいずれか、又はこれらのうち２種以上の混合物を含むことができ、これらに限定されるものではない。さらに、このような酸化物（ｏｘｉｄｅ）以外に硫化物（ｓｕｌｆｉｄｅ）、セレン化物（ｓｅｌｅｎｉｄｅ）及びハロゲン化物（ｈａｌｉｄｅ）なども含まれ得る。
【００５９】
本発明のさらに他の実施形態に係るリチウム二次電池において、高電圧に適用可能な正極活物質は、高容量特性を有する六方晶系層状岩塩構造、オリビン構造、キュービック構造を有するスピネルのリチウム遷移金属酸化物、その他にＶ２Ｏ５、ＴｉＳ、ＭｏＳからなる群より選ばれるいずれか、又はこれらのうち２種以上の複合酸化物を含むことができる。さらに具体的に、例えば、下記化学式（８）から化学式（１０）の化合物からなる群より選ばれるいずれか、又はこれらのうち２種以上の混合物を含むことができる：
【００６０】
【化８】
2015528987.tif 000010
（０＜ｘ≦０．３、０．３≦ｃ≦０．７、０＜ａ＋ｂ＜０．５、ｘ＋ａ＋ｂ＋ｃ＝１）        （８）；
【化９】
2015528987.tif 000011
（Ｍ＝Ｎｉ、Ｃｏ、Ｆｅ、Ｐ、Ｓ、Ｚｒ、Ｔｉ及びＡｌからなる群より選ばれる一つ以上の元素、０＜ｘ≦２）        （９）；
【化１０】
2015528987.tif 000012
（Ｍ＝Ａｌ、Ｍｇ、Ｎｉ、Ｃｏ、Ｍｎ、Ｔｉ、Ｇａ、Ｃｕ、Ｖ、Ｎｂ、Ｚｒ、Ｃｅ、Ｉｎ、Ｚｎ及びＹからなる群より選ばれる一つ以上の元素で、ＸはＯ、Ｆ及びＮからなる群より選ばれる一つ以上の元素で、ＡはＰ、Ｓ又はこれらの混合元素であり、０≦ａ≦０．２、０．５≦ｘ≦１である）        （１０）。
【００６１】
前記正極活物質は、好ましくは前記化学式（８）で０．４≦ｃ≦０．７、０．２≦ａ＋ｂ＜０．５であり、ＬｉＮｉ０．５Ｍｎ１．５Ｏ４、ＬｉＣｏＰＯ４及びＬｉＦｅＰＯ４からなる群より選ばれるいずれか、又はこれらのうち２種以上の混合物を含むことができる。
【００６２】
一方、本発明の一実施形態に係るリチウム二次電池において、前記負極活物質には、通常リチウムイオンが吸蔵及び放出され得る炭素材、リチウム金属、ケイ素又は錫などを用いることができる。好ましくは炭素材を用いることができ、炭素材には低結晶性炭素及び高結晶性炭素などが全て用いられ得る。低結晶性炭素には軟化炭素（ｓｏｆｔ  ｃａｒｂｏｎ）及び硬化炭素（ｈａｒｄ  ｃａｒｂｏｎ）が代表的であり、高結晶性炭素には天然黒鉛、キッシュ黒鉛（Ｋｉｓｈ  ｇｒａｐｈｉｔｅ）、熱分解炭素（ｐｙｒｏｌｙｔｉｃ  ｃａｒｂｏｎ）、液晶ピッチ系炭素繊維（ｍｅｓｏｐｈａｓｅ  ｐｉｔｃｈ  ｂａｓｅｄ  ｃａｒｂｏｎ  ｆｉｂｅｒ）、炭素微小球体（ｍｅｓｏ−ｃａｒｂｏｎ  ｍｉｃｒｏｂｅａｄｓ）、液晶ピッチ（Ｍｅｓｏｐｈａｓｅ  ｐｉｔｃｈｅｓ）及び石油と石炭系コークス（ｐｅｔｒｏｌｅｕｍ  ｏｒ  ｃｏａｌ  ｔａｒ  ｐｉｔｃｈ  ｄｅｒｉｖｅｄ  ｃｏｋｅｓ）などの高温焼成炭素が代表的である。
【００６３】
前記正極及び／又は負極活物質は、バインダーと溶媒、必要に応じて通常用いられ得る導電剤と分散剤を混合及び撹拌してスラリーを製造したあと、これを集電体に塗布し圧縮して負極を製造することができる。
【００６４】
前記バインダーには、ポリビニリデンフルオリド−ヘキサフルオロプロピレンコポリマー（ＰＶＤＦ−ｃｏ−ＨＥＰ）、ポリビニリデンフルオリド（ｐｏｌｙｖｉｎｙｌｉｄｅｎｅｆｌｕｏｒｉｄｅ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、ポリアクリル酸、エチレン−プロピレン−ジエンモノマー（ＥＰＤＭ）、スルホン化ＥＰＤＭ、スチレンブチレンゴム（ＳＢＲ）、フッ素ゴム、多様な共重合体などの多様な種類のバインダー高分子が用いられ得る。
【００６５】
さらに、セパレーターには、従来セパレーターとして用いられていた通常の多孔性高分子フィルム、例えばエチレン単独重合体、プロピレン単独重合体、エチレン／ブテン共重合体、エチレン／ヘキセン共重合体及びエチレン／メタクリレート共重合体などのようなポリオレフィン系高分子で製造した多孔性高分子フィルムを単独で又はこれらを積層して用いることができ、又は通常の多孔性不織布、例えば高融点の硝子繊維、ポリエチレンテレフタレート繊維などからなる不織布を用いることができるが、これに限定されるものではない。
【００６６】
本発明の一実施形態に係るリチウム二次電池の外形には特別な制限がないが、缶を用いた円筒状、角形、パウチ（ｐｏｕｃｈ）型又はコイン（ｃｏｉｎ）型などになり得る。
【００６７】
以下、本発明を具体的に説明するため、実施例を挙げて詳しく説明する。しかし、本発明に係る実施例は幾多の他の形態に変形可能であり、本発明の範囲が下記で詳述する実施例に限定されるものとして解釈されてはならない。本発明の実施例は、当業界で平均的な知識を有する者に本発明を一層完全に説明するため提供されるものである。
【実施例】
【００６８】
以下、実施例及び実験例を挙げてさらに説明するが、本発明がこれらの実施例及び実験例によって制限されるものではない。
【００６９】
実施例１
＜ゲルポリマー電解質用組成物の製造＞
エチレンカーボネート（ＥＣ）：エチルメチルカーボネート（ＥＭＣ）＝１：２（体積比）の組成を有する非水電解液溶媒にＬｉＰＦ６を１Ｍ濃度になるように溶解して電解液を準備した。前記電解液１００重量部に対し重合性モノマー５重量部（２−シアノエチルアクリレート２．５重量部及びジトリメチロールプロパンテトラアクリレート２．５重量部を混用して使用）、及び重合開始剤としてｔ−ブチルペルオキシ−２−エチルヘキサノエート０．２５重量部を添加してゲルポリマー電解質用組成物を製造した。
【００７０】
＜コイン型二次電池の製造＞
正極の製造
正極活物質としてＬｉＣｏＯ２  ９４重量％、導電剤としてカーボンブラック（ｃａｒｂｏｎ  ｂｌａｃｋ）３重量％、バインダーとしてＰＶｄＦ  ３重量％を溶媒であるＮ−メチル−２−ピロリドン（ＮＭＰ）に添加して正極混合物スラリーを製造した。前記正極混合物スラリーを厚さが２０μｍ程度の正極集電体であるアルミニウム（Ａｌ）薄膜に塗布し、乾燥したあと、ロールプレス（ｒｏｌｌ  ｐｒｅｓｓ）を実施して正極を製造した。
【００７１】
負極の製造
負極活物質として炭素粉末、バインダーとしてＰＶｄＦ、導電剤としてカーボンブラック（ｃａｒｂｏｎ  ｂｌａｃｋ）をそれぞれ９６重量％、３重量％及び１重量％にして溶媒であるＮＭＰに添加して負極混合物スラリーを製造した。前記負極混合物スラリーを厚さが１０μｍの負極集電体である銅（Ｃｕ）薄膜に塗布し、乾燥したあと、ロールプレス（ｒｏｌｌ  ｐｒｅｓｓ）を実施して負極を製造した。
【００７２】
電池の製造
前記正極、負極及びポリプロピレン／ポリエチレン／ポリプロピレン（ＰＰ／ＰＥ／ＰＰ）３層からなるセパレーターを利用して電池を組み立て、組み立てられた電池に前記製造されたゲルポリマー電解質用組成物を注入したあと、８０℃で２〜３０分間加熱してコイン型二次電池を製造した。
【００７３】
実施例２
実施例１のゲルポリマー電解質用組成物の製造において、２−シアノエチルアクリレートに代えて２−シアノエトキシエチルアクリレートを用いることを除いては、実施例１と同様の方法でコイン型二次電池を製造した。
【００７４】
実施例３
実施例１のゲルポリマー電解質用組成物の製造において、２−シアノエチルアクリレートに代えてアクリロニトリルを用いることを除いては、実施例１と同様の方法でコイン型二次電池を製造した。
【００７５】
実施例４
実施例１のゲルポリマー電解質用組成物の製造において、２−シアノエチルアクリレートに代えてエチル（Ｅ）−３−（ピリジン−２−イル）−アクリレートを用いることを除いては、実施例１と同様の方法でコイン型二次電池を製造した。
【００７６】
実施例５
実施例１のコイン型二次電池の製造において、正極活物質としてＬｉＭｎ２Ｏ４及びＬｉ（Ｎｉ０．３３Ｃｏ０．３３Ｍｎ０．３３）Ｏ２を３：７の重量比で混合した混合物を用いたことを除いては、実施例１と同様の方法でコイン型二次電池を製造した。
【００７７】
実施例６
実施例１のゲルポリマー電解質用組成物の製造において、２−シアノエチルアクリレートに代えて２−シアノエトキシエチルアクリレートを用い、コイン型二次電池の製造において正極活物質としてＬｉＭｎ２Ｏ４及びＬｉ（Ｎｉ０．３３Ｃｏ０．３３Ｍｎ０．３３）Ｏ２を３：７の重量比で混合した混合物を用いたことを除いては、実施例１と同様の方法でコイン型二次電池を製造した。
【００７８】
実施例７
実施例１の正極の製造において、正極活物質としてＬｉＣｏＯ２に代えてＬｉ［Ｌｉ０．２９Ｎｉ０．１４Ｃｏ０．１１Ｍｎ０．４６］Ｏ２を用いたことを除いては、実施例１と同様の方法でコイン型二次電池を製造した。
【００７９】
実施例８
実施例１のゲルポリマー電解質用組成物の製造において、２−シアノエチルアクリレートに代えて２−シアノエトキシエチルアクリレートを用い、正極の製造において、正極活物質としてＬｉＣｏＯ２に代えてＬｉ［Ｌｉ０．２９Ｎｉ０．１４Ｃｏ０．１１Ｍｎ０．４６］Ｏ２を用いたことを除いては、実施例１と同様の方法でコイン型二次電池を製造した。
【００８０】
実施例９
実施例１のゲルポリマー電解質用組成物の製造において、２−シアノエチルアクリレートに代えてアクリロニトリルを用い、正極の製造において、正極活物質としてＬｉＣｏＯ２に代えてＬｉ［Ｌｉ０．２９Ｎｉ０．１４Ｃｏ０．１１Ｍｎ０．４６］Ｏ２を用いたことを除いては、実施例１と同様の方法でコイン型二次電池を製造した。
【００８１】
実施例１０
実施例１のゲルポリマー電解質用組成物の製造において、２−シアノエチルアクリレートに代えてエチル（Ｅ）−３−（ピリジン−２−イル）−アクリレートを用い、正極の製造において、正極活物質としてＬｉＣｏＯ２に代えてＬｉ［Ｌｉ０．２９Ｎｉ０．１４Ｃｏ０．１１Ｍｎ０．４６］Ｏ２を用いたことを除いては、実施例１と同様の方法でコイン型二次電池を製造した。
【００８２】
比較例１
実施例１のゲルポリマー電解質用組成物の製造において、重合性モノマーと重合開始剤を用いないことを除いては、実施例１と同様の方法でコイン型二次電池を製造した。
【００８３】
比較例２
実施例１のゲルポリマー電解質用組成物の製造において、２−シアノエチルアクリレート２．５重量部及びジトリメチロールプロパンテトラアクリレート２．５重量部を混用して製造された重合性モノマー５重量部を用いる代わりに、ジトリメチロールプロパンテトラアクリレート５重量部を単独で用いたことを除いては、実施例１と同様の方法でコイン型二次電池を製造した。
【００８４】
比較例３
実施例１のゲルポリマー電解質用組成物の製造において、２−シアノエチルアクリレート２．５重量部及びジトリメチロールプロパンテトラアクリレート２．５重量部を混用して製造された重合性モノマー５重量部を用いる代わりに、ジペンタエリスリトルペンタアクリレート５重量部を単独で用いたことを除いては、実施例１と同様の方法でコイン型二次電池を製造した。
【００８５】
比較例４
実施例５のゲルポリマー電解質用組成物の製造において、重合性モノマーと重合開始剤を用いないことを除いては、実施例５と同様の方法でコイン型二次電池を製造した。
【００８６】
比較例５
実施例５のゲルポリマー電解質用組成物の製造において、２−シアノエチルアクリレート２．５重量部及びジトリメチロールプロパンテトラアクリレート２．５重量部を混用して製造された重合性モノマー５重量部を用いる代わりに、ジトリメチロールプロパンテトラアクリレート５重量部を単独で用いたことを除いては、実施例５と同様の方法でコイン型二次電池を製造した。
【００８７】
比較例６
実施例７のゲルポリマー電解質用組成物の製造において、重合性モノマーと重合開始剤を用いないことを除いては、実施例７と同様の方法でコイン型二次電池を製造した。
【００８８】
比較例７
実施例７のゲルポリマー電解質用組成物の製造において、２−シアノエチルアクリレート２．５重量部及びジトリメチロールプロパンテトラアクリレート２．５重量部を混用して製造された重合性モノマー５重量部を用いる代わりに、ジトリメチロールプロパンテトラアクリレート５重量部を単独で用いたことを除いては、実施例７と同様の方法でコイン型二次電池を製造した。
【００８９】
比較例８
実施例７のゲルポリマー電解質用組成物の製造において、２−シアノエチルアクリレート２．５重量部及びジトリメチロールプロパンテトラアクリレート２．５重量部を混用して製造された重合性モノマー５重量部を用いる代わりに、ジペンタエリスリトルペンタアクリレート５重量部を単独で用いたことを除いては、実施例７と同様の方法でコイン型二次電池を製造した。
【００９０】
実験例１：容量特性１
実施例１から４、及び比較例１から３で製造されたリチウム二次電池（電池容量５．５ｍＡｈ）を５５℃で０．７Ｃの定電流４．２Ｖになるまで充電し、以後４．２Ｖの定電圧で充電して充電電流が０．２７５ｍＡになると充電を終了した。以後１０分間放置したあと、０．５Ｃの定電流で３．０Ｖになるまで放電した。前記充放電を１００サイクル行ったあと、電池容量を測定して図３に示した。
【００９１】
具体的に、図３に示す通り、５回目のサイクル未満では実施例１から４及び比較例１から３の容量が近似したが、約２０回目のサイクル以後、比較例１から３は容量が急激に減少する反面、実施例１から４は２０回目のサイクルまで容量の変化が殆どなかった。さらに、実施例１から４は、１００回目のサイクルまでも容量変化の傾きが緩やかな方で、比較例１から３に比べて２から３倍以上の容量特性を見せた。
【００９２】
したがって、実施例１から４で製造された電池の１００サイクルを進めたあとの放電容量は、比較例１から３で製造された電池に比べて大きく向上したことが分かる。
【００９３】
実験例２：容量特性２
実施例５と６、及び比較例４と５で製造されたリチウム二次電池（電池容量２．５ｍＡｈ）を４５℃で０．７Ｃの定電流４．２Ｖになるまで充電し、以後４．２Ｖの定電圧で充電して充電電流が０．１２５ｍＡになると充電を終了した。以後１０分間放置したあと、０．５Ｃの定電流で３．０Ｖになるまで放電した。前記充放電を１００サイクル行ったあと、電池容量を測定して図４に示した。
【００９４】
具体的に、図４に示す通り、５０回目のサイクル未満までは実施例５と６及び比較例４と５の容量がほぼ近似したが、約６０回目のサイクル以後、比較例４と５は容量が減少し始めて８０回目では急激に減少した。一方、実施例５と６は、１００回目のサイクルまでも容量変化の傾きが殆どそのまま維持され、１００回目には実施例５と６が比較例４と５に比べて２から３倍以上の容量特性を見せた。
【００９５】
したがって、実施例５と６で製造された電池の１００サイクルを進めたあとの放電容量は、比較例４と５で製造された電池に比べて大きく向上したことが分かる。
【００９６】
実験例３：容量特性３（高電圧）
実施例７から１０、及び比較例６から８で製造されたリチウム二次電池（電池容量４．３ｍＡｈ）を５５℃で０．７Ｃの定電流４．３Ｖになるまで充電し、以後４．３Ｖの定電圧で充電して充電電流が０．２１５ｍＡになると充電を終了した。以後１０分間放置したあと、０．５Ｃの定電流で３．０Ｖになるまで放電した。前記充放電を４０サイクル行ったあと、電池容量を測定して図５に示した。
【００９７】
具体的に、図５を参考に検討してみれば、約５回目のサイクル未満では実施例７から１０、及び比較例６から８の容量が近似したが、約５回目のサイクル以後、比較例６は容量が急激に減少し、比較例７は３０回目のサイクル以後から、比較例８は２０回目のサイクル以後から急激に減少した。一方、実施例７から１０は比較例６から８に比べて４０回目のサイクルまで容量の変化が緩やかであり、特に２−シアノエトキシエチルアクリレート及びアクリロニトリルを用いた実施例８及び９の場合、４０回目のサイクルまで高電圧でも容量の変化が殆どなく、比較例６から８に比べて２倍から４倍以上の容量特性を見せた。
【００９８】
したがって、実施例７から１０で製造された電池を４．３Ｖの高電圧で充電し、４０サイクルを進めたあとの放電容量は、比較例６から８で製造された二次電池に比べて大きく向上したことが分かる。
【産業上の利用可能性】
【００９９】
本発明に係るゲルポリマー電解質用組成物は、リチウム二次電池に適用する場合、正極から溶出された金属イオンが負極に移動することを防ぐか移動速度を低下させ、負極から金属が析出されることを軽減させることにより、電池の寿命を向上させることができるだけでなく、一般電圧及び高電圧領域の両方で電池の容量特性を向上させることができるので、二次電池に有用に用いられ得る。
【図４】
2015528987.tif 000017
【図５】
2015528987.tif 000018
【図１】
2015528987.tif 000019
【図２】
2015528987.tif 000020
【図３】
2015528987.tif 000021
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
ｉ）電解液溶媒、
ｉｉ）イオン化可能なリチウム塩、
ｉｉｉ）重合開始剤；及び
ｉｖ）金属イオンと結合可能な作用基を有するモノマー
を含むゲルポリマー電解質用組成物。
【請求項２】
前記作用基を有するモノマーは、アクリロニトリル又はアクリレート系モノマーである請求項１に記載のゲルポリマー電解質用組成物。
【請求項３】
前記作用基は、Ｃ１からＣ５であるアルキル又はハロゲンで置換又は非置換された
【化１】
2015528987.tif 000022
からなる群より選ばれるいずれか、又はこれらのうち２種以上の混合物である請求項１または請求項２に記載のゲルポリマー電解質用組成物。
【請求項４】
前記作用基を有するモノマーは、下記化合物からなる群より選ばれるいずれか、又はこれらのうち２種以上の混合物である請求項１から請求項３の何れか一項に記載のゲルポリマー電解質用組成物：
（１）２−シアノエチルアクリレート；
（２）２−シアノエトキシエチルアクリレート；
（３）アクリロニトリル；
（４）エチル（Ｅ）−３−（ピリジン−２−イル）−アクリレート；
（５）エチル（Ｅ）−３−（４−ピリジニル）−２−プロペノン塩；
（６）２−プロペン酸、３，３'−［２，２'−バイピリジン］−４，４'−ジイルビス−、ジメチルエステル；
（７）２−プロペン酸、２−［２，２'−バイピリジン］−６−イルエチルエステル；
（８）２−プロペン酸、２−［２，２'−バイピリジン］−５−イルエチルエステル；
（９）２−プロペン酸、２−［２，２'−バイピリジン］−４−イルエチルエステル；
（１０）２−プロペン酸、１，１'−［［２，２'−バイピリジン］−４，４'−ジイルビス（メチレン）］エステル；
（１１）２−プロペン酸、１，１０−フェナントロリン−２，９−ジイルビス（メチレン）エステル；
（１２）２−プロペン酸、３−（１，１０−フェナントロリン−２−イル）−、フェニルメチルエステル；及び
（１３）２−プロペン酸、２−［［（１−オキソ−２−プロペニル）オキシ］メチル］−２−［（１，１０−フェナントロリン−５−イルメトキシ）メチル］−１，３−プロパンジイルエステル。
【請求項５】
前記作用基を有するモノマーは、組成物の総重量に対し０．１重量％から１０重量％の量で含まれることを特徴とする請求項１から請求項４の何れか一項に記載のゲルポリマー電解質用組成物。
【請求項６】
前記組成物は２から６個のアクリレート基を有するモノマーを更に含み、前記モノマーは分枝型モノマーである請求項１から請求項５の何れか一項に記載のゲルポリマー電解質用組成物。
【請求項７】
前記分枝型モノマーは、ジトリメチロールプロパンテトラアクリレート、ジペンタエリスリトルペンタアクリレート及びジペンタエリスリトルヘキサアクリレートからなる群より選ばれるいずれか、又はこれらのうち２種以上の混合物である請求項６に記載のゲルポリマー電解質用組成物。
【請求項８】
前記分枝型モノマーは、組成物の総重量に対し０．１重量％から１０重量％の量で含まれる請求項６または請求項７に記載のゲルポリマー電解質用組成物。
【請求項９】
前記作用基を有するモノマーと前記分枝型モノマーとの含量比は、１：０．１から１０重量比である請求項６から請求項８の何れか一項に記載のゲルポリマー電解質用組成物。
【請求項１０】
前記リチウム塩は、ＬｉＰＦ６、ＬｉＢＦ４、ＬｉＳｂＦ６、ＬｉＡｓＦ６、ＬｉＣｌＯ４、ＬｉＮ（Ｃ２Ｆ５ＳＯ２）２、ＬｉＮ（ＣＦ３ＳＯ２）２、ＣＦ３ＳＯ３Ｌｉ、ＬｉＣ（ＣＦ３ＳＯ２）３及びＬｉＣ４ＢＯ８からなる群より選ばれるいずれか、又はこれらのうち２種以上の混合物である請求項１から請求項９の何れか一項に記載のゲルポリマー電解質用組成物。
【請求項１１】
前記電解液溶媒は、線形カーボネート、環形カーボネート又はこれらの組合せである請求項１から請求項１０の何れか一項に記載のゲルポリマー電解質用組成物。
【請求項１２】
前記線形カーボネートは、ジメチルカーボネート、ジエチルカーボネート、ジプロピルカーボネート、エチルメチルカーボネート、メチルプロピルカーボネート及びエチルプロピルカーボネートからなる群より選ばれるいずれか、又はこれらのうち２種以上の混合物を含み、前記環形カーボネートは、エチレンカーボネート、プロピレンカーボネート、１，２−ブチレンカーボネート、２，３−ブチレンカーボネート、１，２−ペンチレンカーボネート、２，３−ペンチレンカーボネート、ビニレンカーボネート、及びこれらのハロゲン化物からなる群より選ばれるいずれか、又はこれらのうち２種以上の混合物を含む請求項１１に記載のゲルポリマー電解質用組成物。
【請求項１３】
正極；負極；セパレーター；及びゲルポリマー電解質を含むリチウム二次電池において、
前記ゲルポリマー電解質は、請求項１から請求項１２の何れか一項に記載のゲルポリマー電解質用組成物を重合させてなるリチウム二次電池。
【請求項１４】
前記リチウム二次電池の充電電圧は、３．０Ｖから４．３Ｖである請求項１３に記載のリチウム二次電池。
【請求項１５】
前記リチウム二次電池の充電電圧は、４．３Ｖから５．０Ｖである請求項１４に記載のリチウム二次電池。
【請求項１６】
前記正極に用いられる正極活物質は、下記化学式（２）から化学式（４）の酸化物からなる群より選ばれるいずれか、又はこれらのうち２種以上の混合物である請求項１５に記載のリチウム二次電池：
【化２】
2015528987.tif 000023
（０＜ｘ≦０．３、０．３≦ｃ≦０．７、０＜ａ＋ｂ＜０．５、ｘ＋ａ＋ｂ＋ｃ＝１）        （２）；
【化３】
2015528987.tif 000024
（Ｍ＝Ｎｉ、Ｃｏ、Ｆｅ、Ｐ、Ｓ、Ｚｒ、Ｔｉ及びＡｌからなる群より選ばれる一つ以上の元素、０＜ｘ≦２）        （３）；
【化４】
2015528987.tif 000025
（Ｍ＝Ａｌ、Ｍｇ、Ｎｉ、Ｃｏ、Ｍｎ、Ｔｉ、Ｇａ、Ｃｕ、Ｖ、Ｎｂ、Ｚｒ、Ｃｅ、Ｉｎ、Ｚｎ及びＹからなる群より選ばれる一つ以上の元素で、ＸはＯ、Ｆ及びＮからなる群より選ばれる一つ以上の元素で、ＡはＰ、Ｓ又はこれらの混合元素であり、０≦ａ≦０．２、０．５≦ｘ≦１である）        （４）。
【請求項１７】
前記正極に用いられる正極活物質は、ＬｉＣｏＯ２、ＬｉＮｉＯ２、ＬｉＭｎＯ２、ＬｉＭｎ２Ｏ４、ＬｉＮｉ１−ｙＣｏｙＯ２（Ｏ≦ｙ＜１）、ＬｉＣｏ１−ｙＭｎｙＯ２（０≦ｙ＜１）、ＬｉＮｉ１−ｙＭｎｙＯ２（０≦ｙ＜１）及びＬｉ［ＮｉａＣｏｂＭｎｃ］Ｏ２（０＜ａ、ｂ、ｃ≦１、ａ＋ｂ＋ｃ＝１）からなる群より選ばれるいずれか、又はこれらのうち２種以上の混合物である請求項１４に記載のリチウム二次電池。
【国際調査報告】
2015528987.tif 000026
2015528987.tif 000027
2015528987.tif 000028
2015528987.tif 000029